(57)【要約】表面特性や曲げ強度が改善された、波型媒体を有さない低コストな合わせ板材を提供する。一実施形態の合わせ板材においては、高品質印刷に適した表面を有し、従来の波型板材の表面に現れていた特徴的な線を有さない。この合わせ板材は、接着剤処方により接合された少なくとも２枚の板紙を含む。接着剤処方は、一または複数の接着剤成分、発泡成分、およびフィラーから構成することができる。接着剤は、直径範囲約２ポイント〜約２０ポイントの接着剤の筋状形状からなる接着剤パターンとすることができる。本発明の合わせ板材では、必要に応じて、接着剤処方は、板紙層間の距離を調整するためのスペーサー成分を含むことができる。接着剤は、曲げ剛性をさらに向上させ接着剤コストを削減するために、硬質フィラーを含むことができる。【選択図】なし【特許請求の範囲】
【請求項１】
第１板紙と、
第２板紙と、
接着剤処方からなる筋状パターンとからなる合わせ板材であって、
上記筋状は直径が約２ポイント〜約２０ポイントであり、
上記接着剤処方は、接着剤成分と、付加的に発泡剤およびフィラーのうち少なくとも一方とからなり、
上記第１板紙および上記第２板紙とは、上記筋状パターンにより接合され、
上記第１板紙および上記第２板紙との間には波型媒体が存在しないことを特徴とする合わせ板材。
【請求項２】
第１板紙と、
第２板紙と、
接着剤処方の層とからなる合わせ板材であって、
上記接着剤処方は、接着剤成分と、発泡成分と、フィラーとからなり、
上記第１板紙および上記第２板紙とは、上記接着剤処方により接合され、
上記第１板紙および上記第２板紙との間には波型媒体が存在しないことを特徴とする合わせ板材。
【請求項３】
前記接着剤成分は、デンプン、酢酸エチル−ビニルポリマー、ポリ酢酸ビニル、ポリビニルアルコールおよびこれらの組み合わせからなる群から選択された物質からなることを特徴とする請求項１または２に記載の合わせ板材。
【請求項４】
前記フィラーは、球状デンプン、炭酸カルシウム、おがくず、石膏、しっくい、クレイ、コーン種子表皮、グルテン飼料、セルロース断熱材、木粉、セルロースパルプ、レーヨンファイバー、合成ファイバーおよびこれらの組み合わせからなる群から選択された物質からなることを特徴とする請求項１または２に記載の合わせ板材。
【請求項５】
前記接着剤処方は、前記第１板紙の総表面の約２０％〜約６０％を覆っていることを特徴とする請求項１または２に記載の合わせ板材。
【請求項６】
前記接着剤処方は、前記第１板紙と前記第２板紙との距離を調節するスペーサー成分を含むことを特徴とする請求項２に記載の合わせ板材。
【請求項７】
前記接着剤パターンは、曲線形状、正弦曲線形状、ランダム形状、頂部−底部形状およびこれらの組み合わせからなる群から選択された部材を含むことを特徴とする請求項１に記載の合わせ板材。
【請求項８】
前記第１板紙と前記第２板紙は、ラミネート工程で積層され、前記接着剤パターンは、上記ラミネート工程後も形状を保持することを特徴とする請求項１に記載の合わせ板材。
【請求項９】
接着剤処方を約２ポイント〜約２０ポイントの直径を有する筋状パターンにし、
上記接着剤パターンを第１板紙上に設けて、第１コート板紙とし、
上記筋状パターンが上記第１コート板紙と第２板紙の間になるように、上記第２板紙を上記第１コート板紙上に合わせることを特徴とする合わせ板材の製造方法。
【請求項１０】
さらに、上記板紙接合体に圧力を加え、上記板紙接合体を乾燥することを特徴とする請求項９に記載の合わせ板材の製造方法。
【請求項１１】
前記第２板紙へ合わせる前に、前記筋状パターンの少なくとも一部を乾燥することを特徴とする請求項９に記載の合わせ板材の製造方法。
【請求項１２】
前記筋状パターンの少なくとも一部を乾燥した後であって前記第２板紙へ合わせる前に、さらに第２接着剤成分を設けることを特徴とする請求項１１に記載の合わせ板材の製造方法。
【請求項１３】
前記板紙接合体を乾燥した後、前記接着剤パターンは、実質的に前記第１板紙上に設けられた元の形状を保持していることを特徴とする請求項１０に記載の合わせ板材の製造方法。
【請求項１４】
前記接着剤処方は、接着剤成分と、付加的に発泡成分とフィラーのうち少なくとも一方とを有することを特徴とする請求項９に記載の合わせ板材の製造方法。
【請求項１５】
接着剤成分と発泡成分とフィラーとからなる接着剤処方の層を第１板紙の表面に設け、
第２板紙を上記接着剤処方の層上に載置して板紙接合体とし、
上記板紙接合体に圧力を加え、
上記板紙接合体を乾燥することを特徴とする合わせ板材の製造方法。
【請求項１６】
一または複数の前記接着剤処方は、前記第１板紙の全表面積の約２０％〜約６０％を覆うことを特徴とする請求項９〜１５のいずれかに記載の合わせ板材の製造方法。
【請求項１７】
前記接着剤成分は、デンプン、酢酸エチル−ビニルポリマー、ポリ酢酸ビニル、ポリビニルアルコールおよびこれらの組み合わせからなる群から選択された物質からなることを特徴とする請求項１４または１５に記載の合わせ板材の製造方法。
【請求項１８】
前記フィラーは、球状デンプン、炭酸カルシウム、おがくず、石膏、しっくい、クレイ、コーン種子表皮、グルテン飼料、セルロース断熱材、木粉、セルロースパルプ、レーヨンファイバー、合成ファイバーおよびこれらの組み合わせからなる群から選択された物質からなることを特徴とする請求項１４または１５に記載の合わせ板材の製造方法。
【請求項１９】
前記接着剤処方は、ブルックフィールド粘度が約２０００ｃｐｓ〜約５００００ｃｐｓであることを特徴とする請求項９または１５に記載の合わせ板材の製造方法。
【請求項２０】
前記接着剤処方は、せん断粘度が約１００ｃｐｓ〜約５０００ｃｐｓであることを特徴とする請求項９または１５に記載の合わせ板材の製造方法。
【発明の詳細な説明】
【技術分野】
【０００１】
本願は、２００８年５月１５日に出願された米国仮出願６１／０５３，２４５号と、２００８年８月１８日に出願された米国仮出願６１／０８９，５８２号とに基づく米国特許法１１９条ｅ項の優先権を主張し、その全体を参考文献として本願明細書に援用する。
【背景技術】
【０００２】
微小溝構造（Ｍｉｎｉ−Ｆｌｕｔｅｄ）合わせ板材は、印刷のための良好な表面が要求される高品質物品の包装に広く用いられている。この合わせ板材の一つの難点として、媒体の折目に相当する線が、表面に見えてしまうことである。結果として、合わせ板材の表面に白い紙を積層する際に、望ましくない線を有さない高印刷品質の板材が要求されることになる。これにより、生産コストが著しく増大してしまう。漂白あるいは非漂白の高い品質を有する板材は、高品質物品の包装に使われる。しかしながら、高品質合わせ板材は高価である。
【先行技術文献】
【特許文献】
【０００３】
【特許文献１】米国仮出願６１／０５３，２４５号
【特許文献２】米国仮出願６１／０８９，５８２号
【発明の概要】
【発明が解決しようとする課題】
【０００４】
したがって、高品質物品の包装に好適な改善された印刷表面を提供することができる、低コストな合わせ板材の需要がある。また、接合剛性が改善された合わせ板材も望まれている。
【課題を解決するための手段】
【０００５】
高品質印刷に適した表面を有し、従来の波型板材の表面に現れる特徴的な線を有さない低コスト合わせ板材を開示する。この合わせ板材は、接着剤処方の層と、この接着剤によって接合された少なくとも２つのライナー板材を有する。接着剤処方は、接着剤成分、発泡成分およびフィラーからなる。この開示された合わせ板材においては、必要であれば、接着剤処方は、ライナー板材層間の距離を調整するスペーサー成分を含む。
【０００６】
また、曲げ剛性および表面特性を強化していた波型媒体を有さない低コスト合わせ板材をも開示する。この開示される合わせ板材は、直径範囲約２ポイントから２０ポイントの接着剤の筋状構造からなる接着剤パターンによって接合された少なくとも２つのライナー板材を含む。接着剤筋状構造は、曲げ剛性をさらに強化し、接着剤コストを削減するために、硬質フィラーを含ませることができる。
【発明を実施するための形態】
【０００７】
以下、合わせ板材をより包括的に説明するが、必ずしも全ての実施形態を開示するわけでは無い。実際、合わせ板材は多くの異なった形態にて実施することが可能であり、本明細書に記載された実施形態のみに限定して解釈されるべきではなく、適用される法的要件を満たすためにこれら実施形態を提供する。
【０００８】
合わせ板材は、例示的な実施形態を参照して記述されるが、当業者にとっては、本発明の開示の範囲を逸脱することなく、様々な変更を加えたり、同等の物で構成要素を置換したりできることと解するべきである。また、特定の状況や材料に対応するため、本発明の本質的な範囲を逸脱することなく、発明の開示に対して多くの改良を加えることができるであろう。
【０００９】
本発明の合わせ板材の一実施形態においては、以下の物を含む。
（ａ）接着剤成分、発泡成分およびフィラーからなる接着剤処方の層、および
（ｂ）接着剤で接合される少なくとも２つのライナー板材。
【００１０】
接着剤成分として、いくつかの公知の天然または合成接着剤成分が使用される。これらとしては、デンプン、酢酸エチル−ビニルポリマー（ＥＶＡ）、ポリ酢酸ビニル（ＰＶＡｃ）、およびポリビニルアルコール（ＰＶＯＨ）が挙げられるが、これらに限定されない。
【００１１】
発泡成分は、ラテックスエマルジョンから構成することができ、オプションとして発泡安定剤を添加することができる。開示された接着剤処方の発泡成分として使用するのに好適なラテックスエマルジョンは、スチレン−ブタジエンエマルジョン、アクリル−スチレン−ブタジエンエマルジョン、およびこれらの組み合わせが挙げられるが、これらに限定されない。Ｈｅｒｃｕｌｅｓ社から購入可能なＡｅｒｏｗｈｉｐ（登録商標）といったセルロース系発泡安定剤が、発泡安定剤として使用することができる。発泡成分は、攪拌によってなる機械的に導入された泡を含む。機械的にホイップしたラテックスを泡として使用することもできる。
【００１２】
付加的な剛性／固さ性能を付与するためあるいは処方コストを削減するため、本発明の接着剤処方にはフィラーを含有させることができる。フィラーは、鉱石または繊維とすることができる。本発明において好ましいフィラーは、球状デンプン、炭酸カルシウム、おがくず、石膏、しっくい、クレイ、コーン種子表皮、グルテン飼料、Ｃｅｌｌ−Ｐａｃｋ社あるいはＮｕ−Ｗｏｏｌ社から調達可能なセルロース断熱材、木粉、セルロースパルプ、レーヨンファイバー、合成ファイバーとすることができるが、これらのみに限定されない。セルロース断熱材は、再生新聞紙から製造される低コスト製品である。
【００１３】
発泡およびガス泡生成のために、デンプンフィラーに例えば重曹等のようなガス放出薬品を添加することができる。例えば、重炭酸ナトリウム（重曹）および酸が結晶塩の形態にてデンプンフィラーと乾式混合され、混合物を得る。この酸性塩結晶は高温で発泡する酸性塩であり、例えばアルミニウム塩や、燐酸カルシウムアルミニウムである。混合物を水中に溶解させると、酸と重炭酸ナトリウムが反応して二酸化炭素ガスを放出し、混合物を膨張および発泡させる。
【００１４】
合わせ板紙においてライナー板紙間を所定の距離に維持するためのスペーサー機能のため、いくつかの物質を接着剤処方に組み合わせることができる。これらとしては、木材粒子、おがくず、セルロース繊維、綿や麻、黄麻、亜麻、カラムシ、リネン等の天然繊維、とうもろこし加工工程における副産物である種子表皮、グルテン飼料、胚芽、殻が挙げられるが、これらのみに限定されない。とうもろこし加工工程の副産物が本発明の接着剤処方に組み合わせられると、強化された強度性能が達成される。接着剤処方中のとうもろこし加工副産物の量は、約２〜５０重量％とすることができる。とうもろこし加工副産物は、製紙精製機またはセラミック切削プレートを有する製粉機に掛けられて精製され、５０〜５００μｍの粒子径にされる。
【００１５】
接着剤処方は、安定な泡を生成することができる界面活性剤から構成することができる。界面活性剤は、細孔体積が約１５％〜約６０％の泡を生成する。一実施形態においては、界面活性剤は、細孔体積が２５％を超える泡を生成することができる。細孔体積は、泡中において空気で置換される接着剤の重量分率で定義される。例えば、細孔体積４０％の意味は、１００ｇの接着剤のうち４０ｇが空気と置き換えられたこととなる。
【００１６】
必要に応じて、本発明の接着剤処方はさらに、防腐剤、消泡剤、湿潤剤、可塑剤、可溶化剤、レオロジー改良剤、水質調整剤、浸透調整剤、尿素等の解膠剤、糊化温度改良剤、クレイや高度に微細化されたポリマー等の不活性充填剤、無機コロイダルクレイやグアーやヒドロキシエチルセルロースやアルギン酸塩やポリビニルアルコールや酸化エチレンのポリマー等の増粘剤、着色剤、および、ポリ酢酸ビニルといったエマルジョンを含む      （それらは非機能的な？）添加剤から構成することができるが、これらのみに限定されない。これら添加剤は、少量が使用される。
【００１７】
一実施形態においては、接着剤処方は、接着剤、スチレン−ブタジエンまたはアクリル酸ＳＲＢラテックスといったラテックスエマルジョン、Ａｅｒｏｗｈｉｐ（登録商標）泡安定剤、木粉、とうもろこし繊維、炭酸カルシウム、およびデンプンから構成することができる。
【００１８】
本発明の包装ボード材の製造コストをさらに削減するため、接着剤成分は、公知の「Ｓｔｅｉｎ−Ｈａｌｌ」プロセスを使用して調製される。Ｓｔｅｉｎ−Ｈａｌｌプロセスに際して使用される接着剤は、習慣的に、非糊化デンプンが糊化デンプンの水系分散液に懸濁されてなるアルカリ接着剤である。非糊化デンプンは、乾燥工程における水の吸収およびライナー板紙間のグリーンボンドの速い形成を容易にする。接着剤は、水酸化ナトリウムと共に水中でデンプンの糊化を行って糊化デンプンキャリアの第１混合物を得、続いて、得られた第１混合物を、非糊化デンプン、ホウ砂および水の第２混合物へゆっくりと添加することにより得られる。糊化デンプンキャリアの第１混合物は、７２．０ｇのコーンスターチを６００．５ｇの水中で４５℃にて調理し、１０．８ｇの水酸化ナトリウムを３３．４ｇの水に溶解した水溶液を添加し、得られた混合物を５分間攪拌することにより調製された。第２混合物は、９６７．４ｇの水と、９．６ｇのホウ砂（五水和物）と、５２０．０ｇのコーンスターチを約３５℃で混合して得られた。得られた第２混合物は、攪拌しながら第１混合物に添加された。
【００１９】
グリーンボンドの高粘度および速い形成を示すのに加え、Ｓｔｅｉｎ−Ｈａｌｌプロセスによって調製される接着剤成分は、開示された包装板紙においてライナー板紙間を所定の距離に保つスペーサーとしても機能することができる。組み立てられた包装板紙の乾燥に際して、非糊化デンプンは、水和し、続いて、完成後の板紙に付加的な強度と剛性を与える。
【００２０】
安定なコロイド分散液は、置換の程度が０．１〜１．０であって水分量が約４％〜３０％である顆粒状で水に不溶な疎水デンプン誘導体を、機械的せん断、および大気圧を超えた圧力にて１００℃〜２５０℃にての圧縮にさらし、その塊を限定的な開口を介して急激な減圧に供すことで塊を拡張させて断片化した顆粒の多孔質成分とし、最後にその多孔質の発泡成分を粉砕することで、得られる。
【００２１】
一実施形態においては、包装板紙は、生分解性とすることができる。包装板紙は、全アミロース量の少なくとも４５％が拡張されたアミロースデンプン生成物からなる、拡張された接着剤物質を含むことができる。拡張接着剤は、低密度であり、良好な弾力性と圧縮性の閉じたセル構造を有する。本発明の拡張接着剤物質は、弾力性が少なくとも約５０％であり、圧縮性が約１００ｇ／ｃｍ２〜２０００ｇ／ｃｍ２の範囲とすることができる。
【００２２】
接着剤処方は、素晴らしい擬塑性流動性能、ライナー間の空間を保持するに適した低せん断ブルックフィールド粘度、かつ適用工程に適した高せん断粘度を有する。ブルックフィールド粘度は、約２０００〜５００００ｃｐｓの範囲とすることができる。せん断粘度は、約１００〜５０００ｃｐｓとすることができる。いくつかの実施形態においては、粘度は１００００ｃｐｓ超とすることができるので、適用された接着剤は、さらに、後に続くライナー層が接着剤上に置かれる際に圧力を保持するデザイン成分として機能するであろう。一実施形態においては、接着剤処方の粘度は、積層ニップ圧下でライナー板紙間の距離を、フィラーと接着剤とを合わせた初期の体積の少なくとも約５０％に十分に保持することができる範囲とされる。
【００２３】
本発明の合わせ板紙は、下記のステップからなる工程によって製造することができる。すなわち、
（ａ）接着剤成分と、発泡成分と、フィラーとからなる接着剤処方の層を、第１ライナー板紙の表面に適用し、
（ｂ）ａにおいて接着剤処方の層上に第２ライナー板紙を載置して、合わせ板紙接合体を得、
（ｃ）合わせ板紙接合体に圧力を加え、
（ｄ）ｃにおいて板紙接合体を乾燥して合わせ板紙を得る。
【００２４】
接着剤層は、あらゆる公知の塗装技術によって、ライナー板紙の表面に適用される。これら技術としては、ロッドコーティング、ブレードコーティング、カーテンコーティング、スプレーコーティング、押し出しコーティングが含まれるが、これらのみに限定されない。フィラーとしてセルロース断熱材が使用される際は、接着剤処方は、空気圧によって適用され、格子状繊維のブランケットを形成するであろう。追加的に、セルロース断熱材は、接着剤処方中にて他のフィラーと混合され、公知の塗装技術によって適用されうる。接着剤層は、乾燥後の密度範囲が約０．１〜３０ｌｂ／ｆｔ３とすることができる。
【００２５】
必要に応じて、本発明の板紙は、複数の接着剤層から構成することができる。第１接着剤層をライナーの表面に適用した後、固形分約６０〜８０％まで半ば乾燥される。続いて第２接着剤層が第１接着剤層の表面に適用され、そして１または複数のライナー板紙が追加される。続いてこの接合体は圧縮され、所望の厚さにすることができる。
【００２６】
ライナー板紙の表面に接着剤処方を塗装するためにスプレー技術が使用される際は、接着剤処方の特性およびスプレー条件は、得られるライナー板紙の塗装表面が、選択されるトポグラフィー（表面性状）を有するように、最適化される。所望の寸法の凸部や凹部を有する塗装表面が達成される。接着剤処方の液滴は、合体して、ライナー板紙の所定の表面領域を多い、これにより、ライナー板紙間の距離を、所定の空間に定める。ライナー板紙が接着剤被覆されたライナー板紙表面の頂部に置かれた際は、いくつかの細孔はライナー間に存在し、接着剤はフィラーとしてライナー板紙間の空隙を一部満たすように機能する。接着剤は一体化し、全ライナー板紙表面の約２０〜６０％を覆う。
【００２７】
接着剤層は、特別に設計された塗布機を使用して、ライナー板紙の表面にパターンとして適用することができる。そのパターンとは、曲線形状となった接着剤の筋状形状を含む。筋状形状は、正弦曲線形状やランダム形状として、比較的均一に、積層されるべきライナー板紙の表面を被覆する。本発明の接着剤のこのパターン適用は、板紙の表面全体を接着剤で塗装していた従来の積層工程において典型的に必要とされていた接着剤量を大幅に減少させることができる。
【００２８】
接着剤処方は、接着剤層の厚さが均一になるように、ライナー板紙に筋状形状で適用される。さらに、筋状形状は、ある限られた一定の領域においては近接の筋が互いに交わったり接触したりすることで不均一な厚さにはなるものの全体的な被覆をすることにより、接触ライナー板紙の表面に繊維状の被覆が形成されるように適用することができる。接着剤特性は、板紙シートが貼り合わされるために加圧される積層工程において僅かに変形する以外は積層後も接着剤の筋状形状がその形状を保持するように選択される。
【００２９】
接着剤は、ライナー板紙上に適用された後は、所定のレベルまで乾燥され、最終製品接合工程における圧縮力に耐える強度を付与される。続いて追加的なライナー板紙が接着剤層の表面に載置され、所望の厚さまで押圧されて最終の板紙接合体が得られる。一実施形態においては、ライナー板紙は、接着剤無しで接合された場合のライナーの予測厚さの約２０〜１００％大きい厚さまで挟持されて押圧される。続いて、得られた最終の板紙は、乾燥される。本発明では、板紙のための公知の乾燥方法の選択肢が使用される。これらは、温風、ホットプレート、赤外線、およびこれらの組み合わせが含まれるが、これらのみに限定されない。接着剤の水分含有量は、ライナー板紙に圧力と温度が適用された後、２０〜３０％である。
【００３０】
本発明の合わせ板紙は、従来の波型板紙の表面に現れていた特徴的な線を有さない、高品質印刷に適した表面性能を有する。
【００３１】
さらに、本発明の包装板紙は、折目線付けにおける素晴らしい特性を呈する。接着剤処方の筋状形状をライナー板紙上に放出するために、スロット塗布器が使用される。放出強度は、ＭＤおよびＣＤ方向での包装板紙の強度を減少させるために最適化される。加えて、筋状形状と、ライナー板紙上の発泡接着剤の厚さとの距離は、ＭＤおよび／またはＣＤ方向での折目線を最適化するために調節される。
【００３２】
表１は、波型合わせ板紙における媒体の密度が板紙タイプＦ、Ｇ、ＮおよびＫ／Ｓの泡の密度より大きいか等しいことを示している。本発明の包装板紙に要求される重量は、従来の波型板紙より明らかに小さく、それにより製造コストを削減している。
【００３３】
2011521117.tif 000002
【００３４】
本発明の他の実施形態における合わせ板紙は、次の構成を有する。
（ｃ）第１ライナー板紙と、
（ｄ）第２ライナー板紙と、
（ｅ）直径範囲が約２ポイント〜約２０ポイントである接着剤の筋状形状からなる接着剤パターン。第１ライナー板紙と、第２ライナー板紙は、接着剤パターンによって接合される。
【００３５】
第１および第２のライナー板紙は、漂白板紙、非漂白板紙およびこれらの組み合わせとすることができる。
【００３６】
あらゆるタイプの接着剤パターンが使用される。例えば、接着剤パターンは、曲線形状とされる。さらに、接着剤筋状形状は、積層されるべき板紙の表面を比較的均一に覆う正弦曲線形状またはランダム形状とすることができる。
【００３７】
接着剤性能は、板紙シートが貼り合わされるために加圧される積層工程において接着剤の筋が僅かに変形する以外はライナー板紙の積層工程後に接着剤の筋がその形状を維持できるように選択される。
【００３８】
本願発明では、接着剤成分として、いくつかの公知の天然および合成接着剤化合物が使用される。これらとして、デンプン、酢酸エチル−ビニルポリマー（ＥＶＡ）、ポリ酢酸ビニル（ＰＶＡｃ）、およびポリビニルアルコール（ＰＶＯＨ）が含まれるが、これらのみに限定されない。
【００３９】
必要に応じて、接着剤はさらに、筋状形状の付加的な剛性／固さ付与のため、および／またはコスト削減のため、硬質フィラーを含むことができる。様々なフィラーを使用することができる。これらとして、Ｃｅｌｌ−Ｐａｋ社およびＮｕ−Ｗｏｏｌ社から調達可能なセルロース断熱材、木粉、おがくず、セルロースパルプ、レーヨン繊維、合成繊維、およびこれらの組み合わせが含まれるが、これらのみに限定されない。セルロース断熱材は、再利用新聞紙から製造される低コスト製品である。
【００４０】
本発明の合わせ板紙は、板紙の表面全体を細孔無く接着剤で塗装していた従来の積層工程において典型的に必要とされていた接着剤量を大幅に減少させることができる。さらには、本発明の合わせ板紙は、単層板紙と比較して曲げ強度が強化されている。
【００４１】
本発明の合わせ板紙の製造方法は、以下の工程を含む。
（ａ）約２ポイント〜約２０ポイントの直径を有する接着剤の筋状形状からなる接着剤を提供し、
（ｂ）第１ライナー板紙に接着剤パターンを設けて、
（ｃ）パターンが第１ライナー板紙と第２ライナー板紙の間になるように、第２ライナー板紙を第１ライナー板紙上に合わせて板紙接合体とする。
【００４２】
合わせ板紙の製造方法はさらに、板紙接合体上に圧力を加える工程と、得られた板紙接合体を乾燥して本発明の合わせ板紙を得る工程を含む。
【００４３】
必要に応じて、第１ライナー板紙上に適用された接着剤パターンは、ライナー板紙間の距離を維持するために、第２ライナー板紙を適用するに先立って乾燥することができる。一実施形態においては、合わせ板紙の接合を完了させるために第２板紙上に加えられる圧縮に耐えられる強度を付与するために、接着剤パターンは部分的に乾燥される。
【００４４】
接着剤は、頑強な厚さを有し、乾燥させるための相当の長い時間および多量のエネルギーを要する。乾燥エネルギーを削減するため、接着剤は、固形分率が約５０〜約７０％の範囲とすることができる。乾燥エネルギーの更なる削減が求められる際は、接着剤は、複数の成分または構成部分として適用される。
【００４５】
ある実施形態においては、固形分５０％〜７０％を有する第１接着剤成分は、第１ライナー板紙上に設けられ、続いて、固形分の８０〜９０％が乾燥される。続いて、第２接着剤成分が、乾燥された第１接着剤成分上に適用される。第２接着剤成分は、粘着付与剤を含むことができ、固形分３０〜５０％を有する。そのような第２接着剤成分に適した粘着付与剤の例としては、松脂、松脂エステル、アクリル、脂肪族樹脂、芳香族樹脂、およびこれらの組み合わせが挙げられるが、これらのみに限定されない。第２接着剤成分は、第１接着剤成分の約２重量％〜約１０重量％の範囲とすることができる。
【００４６】
本発明のある実施形態においては、第１接着剤成分は、第１ライナー板紙上に設けられ固形分中６０〜８０％の固形分までが乾燥される。続いて、第２接着剤成分が、半乾燥された第１接着剤成分上に設けられる。そして、第２接着剤成分上に第２ライナー板紙が設けられ、本発明の合わせ板紙とするべく圧縮される。
【００４７】
接着剤パターンは、特別に設計された塗布器あるいは公知の塗布器によって、第１ライナー板紙上に設けられる。必要に応じて、第１ライナー板紙および第２ライナー板紙間の距離は、選択された高さに設定される。
【００４８】
ある実施形態においては、接着剤処方特性や塗布器／スプレー条件および因子に依存する所望の寸法の凸部および凹部を有する複合的なトポグラフィーを塗装表面が有するように、接着剤パターンが第１ライナー板紙上にスプレー塗装される。
【００４９】
ある実施形態においては、第１ライナー板紙上に設けられる接着剤パターンは、凹凸パターンからなる。続いて第２ライナー板紙が塗装された表面の凸部に設置され、２つのライナー板紙と接着剤間にいくつかの細孔を残存させる。
【００５０】
ある実施形態においては、接着剤筋状形状は融合して、第１ライナー板紙の全表面の約２０％〜約６０％を覆う。
【００５１】
前述の記載は、単に例示や説明のための実施形態に関するものであって、それら開示のみに本願発明が限定されるものではないと解されるべきである。当業者にとって明らかなあらゆる変更や改良を行うことができる。そのような変更例は、添付の請求項に定義されている限り本発明の範囲内であると考えられるべきである。
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
第１板紙と、
第２板紙と、
接着剤処方からなる筋状パターンとからなる合わせ板材であって、
上記筋状は直径が約２ポイント〜約２０ポイントであり、
上記接着剤処方は、接着剤成分と、付加的に発泡剤およびフィラーのうち少なくとも一方とからなり、
上記第１板紙および上記第２板紙とは、上記筋状パターンにより接合され、
上記第１板紙および上記第２板紙との間には波型媒体が存在しないことを特徴とする合わせ板材。
【請求項２】
第１板紙と、
第２板紙と、
接着剤処方の層とからなる合わせ板材であって、
上記接着剤処方は、接着剤成分と、発泡成分と、フィラーとからなり、
上記第１板紙および上記第２板紙とは、上記接着剤処方により接合され、
上記第１板紙および上記第２板紙との間には波型媒体が存在しないことを特徴とする合わせ板材。
【請求項３】
前記接着剤成分は、デンプン、酢酸エチル−ビニルポリマー、ポリ酢酸ビニル、ポリビニルアルコールおよびこれらの組み合わせからなる群から選択された物質からなることを特徴とする請求項１に記載の合わせ板材。
【請求項４】
前記フィラーは、球状デンプン、炭酸カルシウム、おがくず、石膏、しっくい、クレイ、コーン種子表皮、グルテン飼料、セルロース断熱材、木粉、セルロースパルプ、レーヨンファイバー、合成ファイバーおよびこれらの組み合わせからなる群から選択された物質からなることを特徴とする請求項１に記載の合わせ板材。
【請求項５】
前記接着剤処方は、前記第１板紙の総表面の約２０％〜約６０％を覆っていることを特徴とする請求項１に記載の合わせ板材。
【請求項６】
前記接着剤処方は、前記第１板紙と前記第２板紙との距離を調節するスペーサー成分を含むことを特徴とする請求項２に記載の合わせ板材。
【請求項７】
前記接着剤処方は、前記第１板紙の全表面の約２０％〜約６０％を被覆することを特徴とする請求項２に記載の合わせ板材。
【請求項８】
前記第１板紙と前記第２板紙は、ラミネート工程で積層され、前記接着剤パターンは、上記ラミネート工程後も形状を保持することを特徴とする請求項１に記載の合わせ板材。
【請求項９】
接着剤処方を約２ポイント〜約２０ポイントの直径を有する筋状パターンにし、
上記接着剤パターンを第１板紙上に設けて、第１コート板紙とし、
上記筋状パターンが上記第１コート板紙と第２板紙の間になるように、上記第２板紙を上記第１コート板紙上に合わせることを特徴とする合わせ板材の製造方法。
【請求項１０】
さらに、上記板紙接合体に圧力を加え、上記板紙接合体を乾燥することを特徴とする請求項９に記載の合わせ板材の製造方法。
【請求項１１】
前記第２板紙へ合わせる前に、前記筋状パターンの少なくとも一部を乾燥することを特徴とする請求項９に記載の合わせ板材の製造方法。
【請求項１２】
前記筋状パターンの少なくとも一部を乾燥した後であって前記第２板紙へ合わせる前に、さらに第２接着剤成分を設けることを特徴とする請求項１１に記載の合わせ板材の製造方法。
【請求項１３】
前記板紙接合体を乾燥した後、前記接着剤パターンは、実質的に前記第１板紙上に設けられた元の形状を保持していることを特徴とする請求項１０に記載の合わせ板材の製造方法。
【請求項１４】
前記接着剤処方は、接着剤成分と、付加的に発泡成分とフィラーのうち少なくとも一方とを有することを特徴とする請求項９に記載の合わせ板材の製造方法。
【請求項１５】
接着剤成分と発泡成分とフィラーとからなる接着剤処方の層を第１板紙の表面に設け、
第２板紙を上記接着剤処方の層上に載置して板紙接合体とし、
上記板紙接合体に圧力を加え、
上記板紙接合体を乾燥することを特徴とする合わせ板材の製造方法。
【請求項１６】
前記接着剤処方は、前記第１板紙の全表面積の約２０％〜約６０％を覆うことを特徴とする請求項９に記載の合わせ板材の製造方法。
【請求項１７】
前記接着剤処方は、前記第１板紙の全表面積の約２０％〜約６０％を覆うことを特徴とする請求項１５に記載の合わせ板材の製造方法。
【請求項１８】
前記接着剤処方は、ブルックフィールド粘度が約２０００ｃｐｓ〜約５００００ｃｐｓであることを特徴とする請求項９に記載の合わせ板材の製造方法。
【請求項１９】
前記接着剤処方は、ブルックフィールド粘度が約２０００ｃｐｓ〜約５００００ｃｐｓであることを特徴とする請求項１５に記載の合わせ板材の製造方法。
【請求項２０】
前記接着剤処方は、せん断粘度が約１００ｃｐｓ〜約５０００ｃｐｓであることを特徴とする請求項９に記載の合わせ板材の製造方法。
【手続補正２】
【補正対象書類名】明細書
【補正対象項目名】００１６
【補正方法】変更
【補正の内容】
【００１６】
必要に応じて、本発明の接着剤処方はさらに、防腐剤、消泡剤、湿潤剤、可塑剤、可溶化剤、レオロジー改良剤、水質調整剤、浸透調整剤、尿素等の解膠剤、糊化温度改良剤、クレイや高度に微細化されたポリマー等の不活性充填剤、無機コロイダルクレイやグアーやヒドロキシエチルセルロースやアルギン酸塩やポリビニルアルコールや酸化エチレンのポリマー等の増粘剤、着色剤、および、ポリ酢酸ビニルといったエマルジョンを含む添加剤から構成することができるが、これらのみに限定されない。これら添加剤は、少量が使用される。
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
第１板紙と、第２板紙と、接着剤処方の層とからなる合わせ板材であって、
上記接着剤処方は、接着剤成分と、発泡成分およびフィラーの少なくとも一方とからなり、
上記第１板紙および上記第２板紙は、上記接着剤処方により接合されていることを特徴とする合わせ板材。
【請求項２】
前記接着剤処方は、接着剤成分と、発泡成分と、フィラーとからなることを特徴とする請求項１に記載の合わせ板材。
【請求項３】
前記接着剤処方の層は、直径２ポイントから２０ポイントの筋状の接着剤処方パターンを有することを特徴とする請求項１または２に記載の合わせ板材。
【請求項４】
前記接着剤成分は、デンプン、酢酸エチル−ビニルポリマー、ポリ酢酸ビニル、ポリビニルアルコールおよびこれらの組み合わせからなる群から選択された物質からなることを特徴とする請求項１〜３のいずれかに記載の合わせ板材。
【請求項５】
前記フィラーは、球状デンプン、炭酸カルシウム、おがくず、石膏、しっくい、クレイ、コーン種子表皮、グルテン飼料、セルロース断熱材、木粉、セルロースパルプ、レーヨン繊維、合成繊維およびこれらの組み合わせからなる群から選択された物質からなることを特徴とする請求項１〜４のいずれかに記載の合わせ板材。
【請求項６】
前記フィラーは、鉱物および繊維の少なくとも一方からなることを特徴とする請求項１〜５のいずれかに記載の合わせ板材。
【請求項７】
前記接着剤処方は、前記第１板紙の総表面の２０％〜６０％を被覆することを特徴とする請求項１〜６のいずれかに記載の合わせ板材。
【請求項８】
前記接着剤処方は、前記第１板紙と前記第２板紙との距離を調節するスペーサー成分を含むことを特徴とする請求項１〜７のいずれかに記載の合わせ板材。
【請求項９】
前記フィラーは、前記第１板紙と前記第２板紙とを所定の距離に間隔をあけることを特徴とする請求項１〜８のいずれかに記載の合わせ板材。
【請求項１０】
前記第１板紙と前記第２板紙は、ラミネート工程で積層され、前記接着剤パターンは、上記ラミネート工程後も形状を保持することを特徴とする請求項３〜９のいずれかに記載の合わせ板材。
【請求項１１】
前記発泡成分は、ラテックスエマルジョンおよび機械的に導入された泡の少なくとも一方を含むことを特徴とする請求項１〜１０のいずれかに記載の合わせ板材。
【請求項１２】
前記ラテックスエマルジョンは、スチレン−ブタジエンエマルジョン、アクリル−スチレン−ブタジエンエマルジョン、およびこれらの組み合わせの少なくとも一つを含むことを特徴とする請求項１１に記載の合わせ板材。
【請求項１３】
前記発泡成分は、機械的にホイップされたラテックスを含むことを特徴とする請求項１〜１２のいずれかに記載の合わせ板材。
【請求項１４】
前記発泡成分は、ガス放出剤を含むことを特徴とする請求項１〜１３のいずれかに記載の合わせ板材。
【請求項１５】
前記ガス放出剤は、重炭酸ナトリウムおよび酸性塩結晶を含むことを特徴とする請求項１４に記載の合わせ板材。
【請求項１６】
前記酸性塩結晶は、アルミニウム塩、リン酸カルシウムアルミニウムおよび高温酸性塩の少なくとも一つを含むことを特徴とする請求項１５に記載の合わせ板材。
【請求項１７】
前記発泡成分は、発泡安定剤を含むことを特徴とする請求項１〜１６のいずれかに記載の合わせ板材。
【請求項１８】
前記発泡安定剤は、セルロース系発泡安定剤を含むことを特徴とする請求項１７に記載の合わせ板材。
【請求項１９】
前記発泡成分は、それ自身に関連した細孔体積を有し、その細孔体積は１５〜６０％であることを特徴とする請求項１〜１８のいずれかに記載の合わせ板材。
【請求項２０】
前記発泡成分は、それ自身に関連した細孔体積を有し、その細孔体積は少なくとも４０％であることを特徴とする請求項１〜１９のいずれかに記載の合わせ板材。
【請求項２１】
前記発泡成分は、それ自身に関連した細孔体積を有し、その細孔体積は少なくとも５０％であることを特徴とする請求項１〜２０のいずれかに記載の合わせ板材。
【請求項２２】
前記接着剤処方は、可塑剤を有することを特徴とする請求項１〜２１のいずれかに記載の合わせ板材。
【請求項２３】
前記接着剤処方は、弾力性が少なくとも５０％であることを特徴とする請求項１〜２２のいずれかに記載の合わせ板材。
【請求項２４】
前記接着剤処方は、圧縮性が１００〜２０００ｇ／ｃｍ２であることを特徴とする請求項１〜２３のいずれかに記載の合わせ板材。
【請求項２５】
接着剤成分と、発泡成分およびフィラーの少なくとも一方とからなる接着剤処方を調製し、
第１板紙の表面に接着剤処方の層を設け、
上記接着剤処方の層上に第２板紙を載置して板紙接合体とし、
上記板紙接合体に圧力を加え、
上記板紙接合体を乾燥する合わせ板材の製造方法であって、
上記第１板紙と上記第２板紙とは、上記接着剤処方により接着されていることを特徴とする合わせ板材の製造方法。
【請求項２６】
さらに、前記接着剤処方を機械的に発泡させるステップを含むことを特徴とする請求項２５に記載の合わせ板材の製造方法。
【請求項２７】
さらに、前記接着剤処方を機械的にホイップして接着剤内に泡を生成させるステップを含むことを特徴とする請求項２５または２６に記載の合わせ板材の製造方法。
【請求項２８】
さらに、前記第２板紙を載置するに先立って、前記接着剤の筋を少なくとも部分的に乾燥するステップを含むことを特徴とする請求項２５〜２７のいずれかに記載の合わせ板材の製造方法。
【請求項２９】
前記接着剤処方の層は、接着剤処方の筋状パターンを含み、前記筋状パターンは、２〜２０ポイントの直径を有することを特徴とする請求項２５〜２８のいずれかに記載の合わせ板材の製造方法。
【請求項３０】
前記板紙接合体を乾燥した後、前記接着剤のパターンは、実質的に前記第１板紙上に設けられた元の形状を保持していることを特徴とする請求項２５〜２９のいずれかに記載の合わせ板材の製造方法。
【請求項３１】
前記発泡成分は、それ自身に関連した細孔体積を有し、その細孔体積は１５〜６０％であることを特徴とすることを特徴とする請求項２５〜３０のいずれかに記載の合わせ板材の製造方法。
【請求項３２】
前記接着剤処方は、弾力性が少なくとも５０％であることを特徴とする請求項２５〜３１のいずれかに記載の合わせ板材の製造方法。
【請求項３３】
前記接着剤処方は、圧縮性が１００〜２０００ｇ／ｃｍ２であることを特徴とする請求項２５〜３２のいずれかに記載の合わせ板材の製造方法。
【請求項３４】
前記接着剤処方は、前記第１板紙の総表面の２０％〜６０％を覆うことを特徴とする請求項２５〜３３のいずれかに記載の合わせ板材の製造方法。
【請求項３５】
前記接着剤処方は、ブルックフィールド粘度が約２０００ｃｐｓ〜約５００００ｃｐｓであることを特徴とする請求項２５〜３４のいずれかに記載の合わせ板材の製造方法。
【請求項３６】
前記接着剤処方は、せん断粘度が約１００ｃｐｓ〜約５０００ｃｐｓであることを特徴とする請求項２５〜３５のいずれかに記載の合わせ板材の製造方法。
【国際調査報告】
2011521117.tif 000003
2011521117.tif 000004